ШПАТЛЕВКА
FILLER

Изобретение относится к составам шпатлевок, применяемых для отделки бетонных и штукатурных поверхностей.
Известны составы, содержащие цемент, известковое тесто, клей животный, перлитовый песок, воду (а.с. 664945, C04B 13/08, 1977).
Наиболее близко по технической сущности и достигаемому результату является шпатлевка, содержащая жидкое стекло, масло минеральное, глину, мел, мыло хозяйственное, воду (а.с. СССР 668911, C04B 28/26, 1979).
Недостатком указанных композиций являются замедленные сроки отверждения.
Задачей изобретения является устранение указанных недостатков.
Поставленная задача решается тем, что шпатлевка, включающая жидкое стекло, стиролакриловую эмульсию, мел, добавку-пластификатор, содержит в качестве добавки-пластификатора лигнопан марки Б-2У (ТУ 5870-003-49938321-98) при следующем соотношении компонентов, мас.%:
Жидкое стекло плотностью 1,14-1,15
18-22,6
Стиролакриловая эмульсия
8,5-11,59
Лигнопан
0,4-0,6
Мел
65,41-72,9
Приготовление шпатлевки осуществляют следующим образом. В смеситель любого типа загружают жидкое стекло указанной плотности, стиролакриловую эмульсию и перемешивают, после чего добавляют лигнопан, вновь перемешивают. В полученную смесь добавляют мел и после перемешивания перетирают на краскотерке. Конкретные примеры составов и их свойства приведены в табл.1, 2.
Таблица 1
Наименование ингредиентов
Составы, мас.%
прототип
I
II
III
IV
V
Жидкое стекло
21,6
18
22,6
23
17
20
Стиролакриловая эмульсия
8,5
8,7
11,59
8
12
-
Лигнопан
0,6
0,4
0,4
0,2
0,8
-
Мел
69,3
72,9
65,41
68,8
70,2
57
Мыло хозяйственное
-
-
-
-
-
0,5
Глина
-
-
-
-
-
6
Масло машинное отработанное
-
-
-
-
-
6
Вода
-
-
-
-
-
10,5
Таблица 2
Наименование показателей
Составы по примерам
I
II
III
IV
V
прототип
Удобонаносимость
хор.
хор.
хор.
плох.
плох.
хор.
Шлифуемость
хор.
хор.
хор.
хор.
хор.
хор.
Усадка, наличие трещин
нет
нет
нет
нет
есть
нет
Жизнеспособность, час
48
48
48
36
40
48
Время высыхания, мин
10
12
8
10
15
25